(57)【特許請求の範囲】
【請求項１】
一般式(I)
【化１】
0004273746.tif 000037
(式中R1及びR2はそれぞれ独立して、水素原子、炭素原子数1〜15のアルキル基、炭素原子数1〜15のアルコキシル基、炭素原子数2〜15のアルケニル基、炭素原子数2〜15のアルコキシアルキル基または炭素原子数3〜15のアルケニルオキシ基を表し、mは1又は2を表す。)で表される化合物を含有し一般式(II-1)
【化２】
0004273746.tif 000038
(式中、R3及びR4は、それぞれ独立的に炭素数1〜15のアルキル基又は炭素数2〜15のアルケニル基を表し、この基は非置換もしくは置換基として少なくとも1個のハロゲンを有しており、そしてこれらの基中に存在する1個又は2個以上のメチレン基はそれぞれ独立して酸素原子が相互に直接結合しないものとして酸素原子又は硫黄原子により置き換えられても良い
A1及びA2はそれぞれ独立して、
(a) 1,4-フェニレン基、2-フルオロ-1,4-フェニレン基又は2,3-ジフルオロ-1,4-フェニレン基(この基中に存在する炭素原子は窒素原子により置き換えられていても良いが、窒素原子が隣接することはない)
(b) トランス-1,4-シクロへキシレン基(この基中に存在する1個のメチレン基もしくは隣接していない2個以上のメチレン基は酸素原子及び／又は硫黄原子に置き換えられてもよい)
(c) 1,4-シクロヘキセニレン基、1,4-ビシクロ(2.2.2)オクチレン基、ピペリジン-1,4-ジイル基、ナフタレン-2,6-ジイル基、3-フルオロナフタレン-2,6-ジイル基、4-フルオロナフタレン-2,6-ジイル基、5-フルオロナフタレン-2,6-ジイル基、3,4-ジフルオロナフタレン-2,6-ジイル基、3,5-ジフルオロナフタレン-2,6-ジイル基、4,5-ジフルオロナフタレン-2,6-ジイル基、3,4,5-トリフルオロナフタレン-2,6-ジイル基、デカヒドロナフタレン-2,6-ジイル基及び1,2,3,4-テトラヒドロナフタレン-2,6-ジイル基、5-フルオロ-1,2,3,4-テトラヒドロナフタレン-2,6-ジイル基、7-フルオロ-1,2,3,4-テトラヒドロナフタレン-2,6-ジイル基、8-フルオロ-1,2,3,4-テトラヒドロナフタレン-2,6-ジイル基、7,8-ジフルオロ-1,2,3,4-テトラヒドロナフタレン-2,6-ジイル基を表し、
n及びplはそれぞれ独立して0、1又は2を表し、
L1及びL2はそれぞれ独立的に-COO-、-OCO-、-CH2O-、-OCH2-、-CF2O-、-OCF2-、-CH2CH2-、-CH=CH-、-CF=CF-、-C≡C-、-(CH2)4-、-CH=CH-CH2CH2-、-CH2CH2-CH=CH-、-CH=N-N=CH2- 又は単結合を表し、
A1、A2、L1及びL2が複数存在する場合はそれらは同一でも良く異なっていても良い。
n及びpは、それぞれ独立的に0、1、2の何れかの自然数を表す。)で表される化合物から選ばれる1種又は2種以上の化合物を含有する液晶組成物。
【請求項２】
一般式(I)の化合物の含有率が5〜50質量%の範囲であり、一般式(II-1)の化合物の含有率の合計が5〜90質量%の範囲である請求項1記載の液晶組成物。
【請求項３】
一般式(I)の化合物を1種〜4種含有し、一般式(II-1)の化合物を1種〜10種含有する請求項2記載の液晶組成物。
【請求項４】
一般式(III)
【化３】
0004273746.tif 000039
(式中、R5及びR6はそれぞれ独立して炭素原子数1〜8のアルキル基もしくはアルコキシル基、炭素原子数2〜8のアルケニル基、炭素原子数3〜16のアルケニルオキシ基を表し、A3は
(a) 1,4-フェニレン基(この基中に存在する炭素原子は窒素原子により置き換えられていても良いが、窒素原子が隣接することはない)
(b) トランス-1,4-シクロへキシレン基(この基中に存在する1個のメチレン基もしくは隣接していない2個以上のメチレン基は酸素原子及び／又は硫黄原子に置き換えられてもよい)
(c) 1,4-シクロヘキセニレン基、1,4-ビシクロ(2.2.2)オクチレン基、ピペリジン-1,4-ジイル基、ナフタレン-2,6-ジイル基、デカヒドロナフタレン-2,6-ジイル基及び1,2,3,4-テトラヒドロナフタレン-2,6-ジイル基を表し、L3は-COO-、-OCO-、-CH2O-、-OCH2-、-CF2O-、-OCF2-、-CH2CH2-、-CH=CH-、-CF=CF-、-C≡C-、-(CH2)4-、-CH=CH-CH2CH2-、-CH2CH2-CH=CH-、-CH=N-N=CH2- 又は単結合を表し、qは1〜4の自然数を表し、A3及びL3が複数存在する場合は同一であっても異なっていても良い。)で表される化合物を1種又は2種以上を含有する請求項1記載の液晶組成物。
【請求項５】
一般式(I)の化合物の含有率が5〜50質量%の範囲であり、一般式(II-1)の化合物の含有率の合計が5〜90質量%の範囲であり、一般式(III)の化合物の含有率が5〜80質量%の範囲である請求項4記載の液晶組成物。
【請求項６】
一般式(I)の化合物を1種〜4種含有し、一般式(II-1)の化合物を1種〜10種含有し、一般式(III)の化合物を1種〜10種含有する請求項5記載の液晶組成物。
【請求項７】
一般式(I)において、R1及びR2がそれぞれ独立して炭素数1〜8のアルキル基、炭素数1〜8のアルコキシ基、炭素数1〜8のアルコキシアルキル基、炭素数2〜8のアルケニル基又は炭素数3〜8のアルケニルオキシ基を表し、mが2を表す請求項3〜8の何れかに記載の液晶組成物。
【請求項８】
一般式(II-1)において、A1及びA2がそれぞれ独立して1,4-フェニレン基又はトランス-1,4-シクロへキシレン基を表す請求項1〜7の何れかに記載の液晶組成物。
【請求項９】
一般式(III)において、A3及びA4がそれぞれ独立して1,4-フェニレン基又はトランス-1,4-シクロへキシレン基を表す請求項1〜8の何れかに記載の液晶組成物。
【請求項１０】
請求項1〜9の何れかに記載の液晶組成物を用いた液晶表示素子。
【請求項１１】
請求項1〜9の何れかに記載の液晶組成物を用いたアクティブマトリックス(AM)液晶表示素子。
【請求項１２】
請求項1〜9の何れかに記載の液晶組成物を用いたIPSモード又はVAモードの液晶表示素子。
【発明の詳細な説明】
【０００１】
【発明の属する技術分野】
本発明は電気光学的表示材料として有用なプロパンジイル基を有する化合物及びこれを用いた液晶組成物、液晶表示素子に関する。
【０００２】
【従来の技術】
液晶表示素子としては、ねじれ構造を有するＴＮ方式やＳＴＮ方式が主に使用されてきた。これらの方式に大きな役割をもつ正の誘電率異方性を有する多くの液晶化合物及び液晶組成物が開発されてきた。一方、上記のねじれ構造を有する表示方式の欠点の一つである視野角の狭さを改善する事を目的として、(1)液晶分子を垂直配向させる方法(VA方式；Vertical Alignment方式、特許文献１参照)や、(2)基板とほぼ平行する電界を印加して液晶分子を基板と平行な面内で回転させる方式(IPS方式；In-Plane Switching方式、特許文献２参照)などの表示方式が提案されている。これらの方式には、上記のねじれ構造を有する表示方式の必須化合物とされた正の誘電率異方性を有する液晶化合物及び液晶組成物に代わり、誘電率が負の液晶化合物及び液晶組成物が重要な役割を占めることとなり、誘電率異方性が負の液晶化合物及び液晶組成物の提案が行われてきた（特許文献３参照）。
一方プロパンジイル基を有する化合物は広い温度範囲で液晶相を持ち、他の液晶との相溶性に優れるため、ＴＮ方式やＳＴＮ方式に使用される大きな正の誘電率異方性を持つ化合物として開発されてきた（特許文献４、５、６及び７参照）。これらの特徴としては分子長軸に対して分子分極方向の傾きが少ないことが挙げられる。
【０００３】
【特許文献１】
特開平２−１７６６２５号公報
【特許文献２】
特開平５−５０５２４７号公報
【特許文献３】
特開平２−４７２５公報等
【特許文献４】
特開平８−１５７３９６（１０項、実施例１）
【特許文献５】
特開平９−３０９９５
【特許文献６】
特開平９−３０９９７
【特許文献７】
特開平９−１２４８５等
【０００４】
【発明が解決しようとする課題】
本発明が解決しようとする課題は、Δεが負であってその絶対値を低下させることなく、液晶相下限温度を低減する材料を提供することである。さらに、これを用いたΔεが負の液晶組成物を提供しこれを用いた優れた表示品位を有する液晶表示素子を提供することにある。
【０００５】
【課題を解決するための手段】
本発明は上記課題を解決するために、一般式(I)
【化５】
0004273746.tif 000002
(式中R1及びR2はそれぞれ独立して、水素原子、炭素原子数1〜15のアルキル基、炭素原子数1〜15のアルコキシル基、炭素原子数2〜15のアルケニル基、炭素原子数2〜15のアルコキシアルキル基または炭素原子数3〜15のアルケニルオキシ基を表し、mは1又は2を表す。) で表される化合物を提供し、一般式(I)で表される化合物を含有し一般式(II-1)、(II-2)、(II-3)、(II-4)及び(II-5)
【０００６】
【化６】
0004273746.tif 000003
(式中、R3及びR4は、それぞれ独立的に炭素数1〜15のアルキル基又は炭素数2〜15のアルケニル基を表し、この基は非置換もしくは置換基として少なくとも1個のハロゲンを有しており、そしてこれらの基中に存在する1個又は2個以上のメチレン基はそれぞれ独立して酸素原子が相互に直接結合しないものとして酸素原子又は硫黄原子により置き換えられても良い
【０００７】
A1及びA2はそれぞれ独立して、
(a) 1,4-フェニレン基、2-フルオロ-1,4-フェニレン基又は2,3-ジフルオロ-1,4-フェニレン基(この基中に存在する炭素原子は窒素原子により置き換えられていても良いが、窒素原子が隣接することはない)
(b) トランス-1,4-シクロへキシレン基(この基中に存在する1個のメチレン基もしくは隣接していない2個以上のメチレン基は酸素原子及び／又は硫黄原子に置き換えられてもよい)
(c) 1,4-シクロヘキセニレン基、1,4-ビシクロ(2.2.2)オクチレン基、ピペリジン-1,4-ジイル基、ナフタレン-2,6-ジイル基、3-フルオロナフタレン-2,6-ジイル基、4-フルオロナフタレン-2,6-ジイル基、5-フルオロナフタレン-2,6-ジイル基、3,4-ジフルオロナフタレン-2,6-ジイル基、3,5-ジフルオロナフタレン-2,6-ジイル基、4,5-ジフルオロナフタレン-2,6-ジイル基、3,4,5-トリフルオロナフタレン-2,6-ジイル基、デカヒドロナフタレン-2,6-ジイル基及び1,2,3,4-テトラヒドロナフタレン-2,6-ジイル基、5-フルオロ-1,2,3,4-テトラヒドロナフタレン-2,6-ジイル基、7-フルオロ-1,2,3,4-テトラヒドロナフタレン-2,6-ジイル基、8-フルオロ-1,2,3,4-テトラヒドロナフタレン-2,6-ジイル基、7,8-ジフルオロ-1,2,3,4-テトラヒドロナフタレン-2,6-ジイル基を表し、
n及びplはそれぞれ独立して0、1又は2を表し、
L1及びL2はそれぞれ独立的に-COO-、-OCO-、-CH2O-、-OCH2-、-CF2O-、-OCF2-、-CH2CH2-、-CH=CH-、-CF=CF-、-C≡C-、-(CH2)4-、-CH=CH-CH2CH2-、-CH2CH2-CH=CH-、-CH=N-N=CH2- 又は単結合を表し、
A1、A2、L1及びL2が複数存在する場合はそれらは同一でも良く異なっていても良い。
n及びpは、それぞれ独立的に0、1、2の何れかの自然数を表す。)で表される化合物からなる群より選ばれる1種又は2種以上の化合物を含有し、誘電率異方性(Δε)が負であってその絶対値が1以上であることを特徴とする液晶組成物かつ一般式(III)
【０００８】
【化７】
0004273746.tif 000004
(式中、R5、R6は炭素原子数1〜8のアルキル基もしくはアルコキシル基、炭素原子数2〜8のアルケニル基、炭素原子数3〜16のアルケニルオキシ基を表し、A3は
【０００９】
(a) 1,4-フェニレン基(この基中に存在する炭素原子は窒素原子により置き換えられていても良いが、窒素原子が隣接することはない)
(b) トランス-1,4-シクロへキシレン基(この基中に存在する1個のメチレン基もしくは隣接していない2個以上のメチレン基は酸素原子及び／又は硫黄原子に置き換えられてもよい)
(c) 1,4-シクロヘキセニレン基、1,4-ビシクロ(2.2.2)オクチレン基、ピペリジン-1,4-ジイル基、ナフタレン-2,6-ジイル基、デカヒドロナフタレン-2,6-ジイル基及び1,2,3,4-テトラヒドロナフタレン-2,6-ジイル基を表し、L3は-COO-、-OCO-、-CH2O-、-OCH2-、-CF2O-、-OCF2-、-CH2CH2-、-CH=CH-、-CF=CF-、-C≡C-、-(CH2)4-、-CH=CH-CH2CH2-、-CH2CH2-CH=CH-、-CH=N-N=CH2- 又は単結合を表し、qは1〜4の自然数を表し、A3及びL3が複数存在する場合は同一であっても異なっていても良い。)で表される化合物を1種又は2種以上を含有することを特徴とする液晶組成物およびそれを用いた液晶表示素子を提供する。
【００１０】
【発明の実施の形態】
以下に本発明の一例について説明する。なお以下「%」は『質量%』を意味する。
一般式（Ｉ）
【化８】
0004273746.tif 000005
で表される1,2-プロパンジイル基を有する液晶性化合物において、Ｒ1、Ｒ２はそれぞれ独立的に炭素原子数1〜15の直鎖状，分岐状または環状部を含んでよいアルキル基、アルコキシル基、または炭素原子数2〜15の直鎖状，分岐状または環状部を含んでよいアルコキシルアルキル基、アルケニル基またはアルケニルオキシ基が好ましく、さらに炭素原子数1〜7の直鎖アルキル基、アルコキシル基、アルコキシルアルキル基、アルケニル基またはアルケニルオキシ基が好ましく、炭素原子数1〜7の直鎖アルキル基またはアルケニル基が特に好ましく、またΔεを大きな絶対値の負の値とするには、Ｒ２は炭素原子数1〜7の直鎖アルコキシル基が好ましく、低粘度を要求される際にはＲ２は炭素原子数1〜7の直鎖アルキル基が好ましい。ｍは低粘度を要求される際には1が好ましく、高い温度まで広い液晶温度範囲が求められる際には2が好ましい。
【００１１】
一般式（Ｉ）において、ｍの選択によって一般式（Ia）および（Ib）
【化９】
0004273746.tif 000006
（式中、Ｒ1およびＲ2は一般式（Ｉ）におけると同じ意味を表す。）を包含する。
【００１２】
一般式(Ia)で表される化合物の製造
(i)  R1及びR2が水素原子、アルキル基又はアルコキシル基の場合１
一般式（IVa）
【化１０】
0004273746.tif 000007
（式中、Ｒ２は一般式（Ｉ）におけると同じ意味を表し、Ｘは塩素、臭素またはヨウ素等のハロゲン原子を表すが、好ましくは臭素原子を表す。）で表される化合物をマグネシウムと反応させてグリニヤール反応剤とするか、あるいはブチルリチウム等のアルキルリチウムによりリチオ化して有機金属反応剤とし、これを一般式（Va）
【００１３】
【化１１】
0004273746.tif 000008
（式中、Ｒ１は一般式（Ｉ）におけると同じ意味を表す。）で表されるケトンと反応させ、得られた一般式（VIa）
【００１４】
【化１２】
0004273746.tif 000009
（式中、Ｒ1およびＲ2は一般式（Ｉ）におけると同じ意味を表す。）で表されるアルコールを酸触媒存在下に脱水させて、一般式（VIIa）〜（VIIc）
【００１５】
【化１３】
0004273746.tif 000010
（式中、Ｒ1およびＲ2は一般式（Ｉ）におけると同じ意味を表す。）で表される化合物を得る。これを接触還元し、必要に応じて1,4-シクロヘキシレン環をトランスに異性化し、カラムクロマトグラフィーや再結晶等で目的物を分離することにより一般式（Ia）で表される化合物を製造することができる。
【００１６】
(ii)  R2がアルケニル基を含む場合
(i)において一般式（IVa）に換えて一般式（IVb）
【化１４】
0004273746.tif 000011
（式中、Ｘは一般式（IVa）におけると同じ意味を表す。）で表される化合物を用い、酸触媒存在下に脱水させ、必要に応じて再アセタール化し、接触還元した後、脱アセタール化することにより一般式(VIIIa)
【００１７】
【化１５】
0004273746.tif 000012
（式中、Ｒ1は一般式（Ｉ）におけると同じ意味を表す。）で表される化合物を得る。これに式(IXa)
【化１６】
0004273746.tif 000013
で表されるウィッティヒ反応剤を反応させることによりR2がビニル基である化合物を製造することができる。
【００１８】
また、一般式(VIIIa)に式(IXb)
【化１７】
0004273746.tif 000014
のウィッティヒ反応剤をさらに2回反応させ、次いで式(IXa)のウィッティヒ反応剤を反応させることにより、R2が3-ブテニル基である化合物を製造することができる。
【００１９】
(iii)  R1がアルケニル基を含む場合
(i)において一般式（Va）に換えて一般式（Vb）
【化１８】
0004273746.tif 000015
【００２０】
で表される化合物を用い、酸触媒存在下に脱水させ、必要に応じて再アセタール化し、接触還元した後、脱アセタール化することにより式(VIIIb)
【００２１】
【化１９】
0004273746.tif 000016
（式中、Ｒ2は一般式（Ｉ）におけると同じ意味を表す。）で表されるシクロヘキサノン誘導体を得る。これに式(IXb)で表されるウィッティヒ反応剤を反応させた後、脱保護、異性化することにより一般式(Ｘa)
【００２２】
【化２０】
0004273746.tif 000017
（式中、Ｒ2は一般式（Ｉ）におけると同じ意味を表す。）で表されるシクロヘキサンカルバルデヒド誘導体を得る。これに式(IXa)で表されるウィッティヒ反応剤を反応させることによりビニル基である化合物を製造することができる。また、一般式(Xa)に式(IXb)で表されるウィッティヒ反応剤をさらに2回反応させ、次いで式(IXa)のウィッティヒ反応剤を反応させることにより、R1が3-ブテニル基である化合物を製造することができる。
【００２３】
さらに一般式（Va）に換えて一般式（Vc）または（Vd）
【化２１】
0004273746.tif 000018
（式中、Ｒ1は一般式（Ｉ）におけると同じ意味を表す。）で表される化合物等を用いることにより一般式(Ib)で表される化合物を製造することができる。
【００２４】
(iv)  R1及びR2が水素原子、アルキル基又はアルコキシル基の場合２
(iii)において一般式（Va）に換えて、一般式（Vc）
【化２２】
0004273746.tif 000019
（式中、Ｒ1は一般式（Ｉ）におけると同じ意味を表す。）で表される化合物をグリニヤール反応剤、あるいはその他の有機金属反応剤と反応させ、次いで得られたアルコールを酸化し、
【００２５】
一般式（XIa）
【化２３】
0004273746.tif 000020
（式中、Ｒ1およびＲ2は一般式（Ｉ）におけると同じ意味を表す。）で表されるケトンとした後、式(IXa)で表されるウィッティヒ反応剤を反応させ、さらに還元して一般式（Ia）で表される化合物を製造することができる。
【００２６】
(v)  R1及びR2にアルケニル基を含む場合
一般式（VIa）を一般式（XIIa）
【化２４】
0004273746.tif 000021
（式中、Ｒ1およびＲ2は一般式（Ｉ）におけると同じ意味を表し、YはC(=S)C6H5、C(=S)SCH3、C(=S)OC6H5等を表す。）で表されるエステルとした後、(n-Bu)3SnH等で還元するかまたは、式（IXa）で表されるアルコール体をトリエチルシラン等のヒドロシランにより還元して一般式（Ia）で表される化合物を製造することができる。
【００２７】
一般式(I)で表される化合物の内、以上の製法の記載に直接含まれない化合物についても、これらの製法又は公知技術、あるいはその組み合わせにより製造することができる。
【００２８】
本発明の液晶組成物の誘電率異方性は、負であって絶対値が1以上が好ましく、負であって絶対値が2以上がより好ましい。また、一般式(I)
【化２５】
0004273746.tif 000022
(式中R1及びR2はそれぞれ独立して、水素原子、炭素原子数1〜15のアルキル基、炭素原子数1〜15のアルコキシル基、炭素原子数2〜15のアルケニル基、炭素原子数2〜15のアルコキシアルキル基または炭素原子数3〜15のアルケニルオキシ基を表し、mは1又は2を表す。) で表される化合物を5%〜90%含有し、一般式(II-1)、(II-2)、(II-3)、(II-4)及び(II-5)
【００２９】
【化２６】
0004273746.tif 000023
(式中、R3及びR4は、それぞれ独立的に炭素数1〜15のアルキル基又は炭素数2〜15のアルケニル基を表し、この基は非置換もしくは置換基として少なくとも1個のハロゲンを有しており、そしてこれらの基中に存在する1個又は2個以上のメチレン基はそれぞれ独立して酸素原子が相互に直接結合しないものとして酸素原子又は硫黄原子により置き換えられても良い
【００３０】
A1及びA2はそれぞれ独立して、
(a) 1,4-フェニレン基、2-フルオロ-1,4-フェニレン基又は2,3-ジフルオロ-1,4-フェニレン基(この基中に存在する炭素原子は窒素原子により置き換えられていても良いが、窒素原子が隣接することはない)
(b) トランス-1,4-シクロへキシレン基(この基中に存在する1個のメチレン基もしくは隣接していない2個以上のメチレン基は酸素原子及び／又は硫黄原子に置き換えられてもよい)
(c) 1,4-シクロヘキセニレン基、1,4-ビシクロ(2.2.2)オクチレン基、ピペリジン-1,4-ジイル基、ナフタレン-2,6-ジイル基、3-フルオロナフタレン-2,6-ジイル基、4-フルオロナフタレン-2,6-ジイル基、5-フルオロナフタレン-2,6-ジイル基、3,4-ジフルオロナフタレン-2,6-ジイル基、3,5-ジフルオロナフタレン-2,6-ジイル基、4,5-ジフルオロナフタレン-2,6-ジイル基、3,4,5-トリフルオロナフタレン-2,6-ジイル基、デカヒドロナフタレン-2,6-ジイル基及び1,2,3,4-テトラヒドロナフタレン-2,6-ジイル基、5-フルオロ-1,2,3,4-テトラヒドロナフタレン-2,6-ジイル基、7-フルオロ-1,2,3,4-テトラヒドロナフタレン-2,6-ジイル基、8-フルオロ-1,2,3,4-テトラヒドロナフタレン-2,6-ジイル基、7,8-ジフルオロ-1,2,3,4-テトラヒドロナフタレン-2,6-ジイル基を表し、
n及びplはそれぞれ独立して0、1又は2を表し、
L1及びL2はそれぞれ独立的に-COO-、-OCO-、-CH2O-、-OCH2-、-CF2O-、-OCF2-、-CH2CH2-、-CH=CH-、-CF=CF-、-C≡C-、-(CH2)4-、-CH=CH-CH2CH2-、-CH2CH2-CH=CH-、-CH=N-N=CH2- 又は単結合を表し、
A1、A2、L1及びL2が複数存在する場合はそれらは同一でも良く異なっていても良い。
n及びpは、それぞれ独立的に0、1、2の何れかの自然数を表す。)で表される化合物を0%〜90%含有し、一般式(III)
【００３１】
【化２７】
0004273746.tif 000024
(式中、R5、R6は炭素原子数1〜8のアルキル基もしくはアルコキシル基、炭素原子数2〜8のアルケニル基、炭素原子数3〜16のアルケニルオキシ基を表し、A3は(a) 1,4-フェニレン基(この基中に存在する炭素原子は窒素原子により置き換えられていても良いが、窒素原子が隣接することはない)
(b) トランス-1,4-シクロへキシレン基(この基中に存在する1個のメチレン基もしくは隣接していない2個以上のメチレン基は酸素原子及び／又は硫黄原子に置き換えられてもよい)
(c) 1,4-シクロヘキセニレン基、1,4-ビシクロ(2.2.2)オクチレン基、ピペリジン-1,4-ジイル基、ナフタレン-2,6-ジイル基、デカヒドロナフタレン-2,6-ジイル基及び1,2,3,4-テトラヒドロナフタレン-2,6-ジイル基を表し、L3は-COO-、-OCO-、-CH2O-、-OCH2-、-CF2O-、-OCF2-、-CH2CH2-、-CH=CH-、-CF=CF-、-C≡C-、-(CH2)4-、-CH=CH-CH2CH2-、-CH2CH2-CH=CH-、-CH=N-N=CH2- 又は単結合を表し、qは1〜4の自然数を表し、A3及びL3が複数存在する場合は同一であっても異なっていても良い。)で表される化合物を5%〜90%含有することが好ましく、一般式(I)の化合物を5%〜50%含有し、一般式(II)の化合物を5%〜50%含有し、一般式(III)の化合物を5%〜50%含有することがさらに好ましい。
【００３２】
一般式(II)の化合物としては、R3及びR4は、それぞれ独立的に炭素数1〜7のアルキル基又は炭素数2〜7のアルケニル基で、これらの基中に存在する1個又は2個以上のメチレン基はそれぞれ独立して酸素原子が相互に直接結合しないものとして酸素原子又は硫黄原子により置き換えられても良いが好ましく、直鎖の炭素数1〜7のアルキル基又はアルコキシル基、または炭素数2〜7のアルケニル基またはアルケニルオキシ基が特に好ましく、アルケニル基としては
【化２８】
0004273746.tif 000025
【００３３】
が特に好ましく、A1及びA2はそれぞれ独立して、1,4-フェニレン基、2-フルオロ-1,4-フェニレン基、2,3-ジフルオロ-1,4-フェニレン基、トランス-1,4-シクロへキシレン基、ナフタレン-2,6-ジイル基、3-フルオロナフタレン-2,6-ジイル基、4-フルオロナフタレン-2,6-ジイル基、5-フルオロナフタレン-2,6-ジイル基、3,4-ジフルオロナフタレン-2,6-ジイル基、3,5-ジフルオロナフタレン-2,6-ジイル基、4,5-ジフルオロナフタレン-2,6-ジイル基、3,4,5-トリフルオロナフタレン-2,6-ジイル基、デカヒドロナフタレン-2,6-ジイル基、1,2,3,4-テトラヒドロナフタレン-2,6-ジイル基、5-フルオロ-1,2,3,4-テトラヒドロナフタレン-2,6-ジイル基、7-フルオロ-1,2,3,4-テトラヒドロナフタレン-2,6-ジイル基、8-フルオロ-1,2,3,4-テトラヒドロナフタレン-2,6-ジイル基、7,8-ジフルオロ-1,2,3,4-テトラヒドロナフタレン-2,6-ジイル基が好ましく、1,4-フェニレン基、2-フルオロ-1,4-フェニレン基、2,3-ジフルオロ-1,4-フェニレン基、トランス-1,4-シクロへキシレン基、5-フルオロナフタレン-2,6-ジイル基、3,4-ジフルオロナフタレン-2,6-ジイル基、3,4,5-トリフルオロナフタレン-2,6-ジイル基、デカヒドロナフタレン-2,6-ジイル基、1,2,3,4-テトラヒドロナフタレン-2,6-ジイル基、5-フルオロ-1,2,3,4-テトラヒドロナフタレン-2,6-ジイル基、7-フルオロ-1,2,3,4-テトラヒドロナフタレン-2,6-ジイル基、7,8-ジフルオロ-1,2,3,4-テトラヒドロナフタレン-2,6-ジイル基がさらに好ましく、L1及びL2はそれぞれ独立的に-COO-、-OCO-、-CH2O-、-OCH2-、-CF2O-、-OCF2-、-CH2CH2-、-CH=CH-、-CF=CF-、-C≡C-、-(CH2)4-、-CH=CH-CH2CH2-、-CH2CH2-CH=CH-、-CH=N-N=CH2- 又は単結合が好ましく、-COO-、-OCO-、-CF2O-、-OCF2-、-CH2CH2-、-CF=CF-、-C≡C-、-(CH2)4-又は単結合がさらに好ましく、-COO-、-OCO-、-CH2CH2-、-C≡C-又は単結合が特に好ましく、n及びpは、それぞれ独立的に0、1、2の何れかの自然数を表すが、n + p ≦ 4 が好ましく、n + p ≦ 3 がさらに好ましく、ｍは低粘度を要求される際には n + p ≦ 2 が好ましく、高い温度まで広い液晶温度範囲が求められる際には n + p ≦ 3 が好ましい。
【００３４】
一般式(III)の化合物としては、R5、R6は炭素原子数1〜8のアルキル基もしくはアルコキシル基、炭素原子数2〜8のアルケニル基、炭素原子数3〜16のアルケニルオキシ基が好ましく、
炭素原子数1〜7のアルキル基もしくはアルコキシル基、炭素原子数2〜5のアルケニル基、炭素原子数3〜5のアルケニルオキシ基がさらに好ましく、アルケニル基としては
【００３５】
【化２９】
0004273746.tif 000026
【００３６】
が特に好ましく、A3は1,4-フェニレン基、トランス-1,4-シクロへキシレン基、ナフタレン-2,6-ジイル基、デカヒドロナフタレン-2,6-ジイル基及び1,2,3,4-テトラヒドロナフタレン-2,6-ジイル基が好ましく、1,4-フェニレン基、トランス-1,4-シクロへキシレン基が特に好ましく、qは1〜4の自然数が好ましく、2〜4の自然数がさらに好ましい。
【００３７】
本発明の液晶組成物は、一般式（I）で表される化合物を含有するため、一般式（I）の化合物が有する負の誘電率を効率的に用いてVA等の表示方式に使用したときに低電圧駆動を可能とする。また、他の液晶化合物との相溶性に優れるため、大量使用して駆動電圧を低下させることができ、更に大量使用でも低温での液晶相が損なわれず、幅広い温度範囲で使用される液晶表示素子用として使用することができる。
【００３８】
本発明の液晶組成物は、負のΔεを持つ液晶組成物を使用する液晶表示素子に使用可能であるが、VA液晶表示素子、IPS液晶表示素子用として用いることが好ましい。
【００３９】
【実施例】
以下、実施例を挙げて本発明を更に詳述するが、本発明はこれらの実施例に限定されるものではない。また、以下の実施例及び比較例の組成物における「%」は『質量%』を意味する。
【００４０】
実施例中、測定した特性は以下の通りである。
TN-I      ：ネマチック相−等方性液体相転移温度(℃)
T-N      ：ネマチック相下限温度(℃)
Δε    ：誘電異方性
Δn     ：屈折率異方性
【００４１】
ここで、化合物記載に下記の略号を使用する。
末端の-n(数字)   CnH2n+1-      -CnH2n+1
末端の-On(数字)  CnH2n+1O-     -OCnH2n+1
-mdn            -(CH2)m-C=C-CnHn+1
ndm-            CnHn+1-C=C-(CH2)m-
【化３０】
0004273746.tif 000027
【００４２】
（参考例１）トランス-1-[2-メチル-2-(トランス-4-プロピルシクロヘキシル)エチル]-2,3-ジフルオロ-4-プロピルベンゼンの合成
【化３１】
0004273746.tif 000028
【００４３】
3 Lの反応容器（N2置換、メカニカルスターラー、温度計、ジムロート冷却器）にマグネシウムを10.7gおよびテトラヒドロフラン（THF） 20 mLを加え、撹拌しながら1-(ブロモメチル)-4-プロピル-2,3-ジフルオロベンゼン100 gのテトラヒドロフラン（THF）400 mL溶液を滴下した。滴下終了後、さらに1時間撹拌した後、トランス-4-プロピルシクロヘキシルカルバルデヒド68.1gのTHF280 mL溶液を滴下した。水100 mLを加え反応を停止し、ヘキサン100 mLを加え、有機相を分液し、有機相をさらに水200 mLで２回洗浄し、さらに飽和食塩水200 mLで洗浄後、無水硫酸ナトリウムで脱水乾燥させた。溶媒溜去後127 gのアルコール体が得られた。3 Lの反応容器（N2置換、メカニカルスターラー、温度計、ジムロート冷却器）に、得られたアルコール体全量と酢酸500 mLを加え、氷冷下次亜塩素酸ナトリウム水溶液200 gを滴下した。滴下終了後、さらに1時間撹拌した後、水300 mLおよびトルエン500 mLを加え、有機相を分液し、有機相をさらに水200 mLで２回洗浄し、さらに飽和食塩水200 mLで洗浄後、無水硫酸ナトリウムで脱水乾燥させた。溶媒溜去後114 gのケトン体が得られた。
【００４４】
氷冷下THF中で臭化メチルトリフェニルホスホニウム及びt-ブトキシカリウムからウィッティヒ反応剤を調製し、これに得られたケトン体の全量をTHF300 mLに溶解し5℃で滴下した。１時間反応させた後、室温に戻し、水を加え、有機層を濃縮した。ヘキサンを加えて溶解し、不溶のトリフェニルホスフィンオキシドを濾別後、メタノール／水＝１／１の混合溶媒で洗浄した。ヘキサン層を濃縮して得られた粗生成物98 g、酢酸エチル300mL及びパラジウム-カーボン（パラジウム5質量％含有、50％含水物）20 gを2 Lのオートクレーブに加え、水素圧0.5 MPaに加圧した。4時間撹拌した後、触媒を濾過し、得られたろ液を減圧乾燥し、粗結晶72 gを得た。得られた全量をシリカゲルカラムクロマトグラフィー（展開溶媒：ヘキサン）で精製し、さらにエタノールから再結晶させて63 gの精製物を得た。
1H-NMR（６０MHz、CDCl3）
σ0.9(9H), 1.2-1.6(14H), 2.8(3H), 7.0-7.4(2H)
MS m/z 322 (M+)
【００４５】
同様にして以下の化合物を得る。
1-A-1、1-A-2、1-A-3、1-A-4、2-A-1、2-A-2、2-A-3、2-A-4、3-A-1、3-A-2、3-A-3、3-A-4、4-A-1、4-A-2、4-A-3、4-A-4、1O-A-O1、1O-A-O2、1O-A-O3、1O-A-O4、2O-A-O1、2O-A-O2、2O-A-O3、2O-A-O4、3O-A-O1、3O-A-O2、3O-A-O3、3O-A-O4、4O-A-O1、4O-A-O2、4O-A-O3、4O-A-O4、1-A-O1、1-A-O2、1-A-O3、1-A-O4、2-A-O1、2-A-O2、2-A-O3、2-A-O4、3-A-O1、3-A-O2、3-A-O3、3-A-O4、4-A-O1、4-A-O2、4-A-O3、4-A-O4、1O-A-1、1O-A-2、1O-A-3、1O-A-4、2O-A-1、2O-A-2、2O-A-3、2O-A-4、3O-A-1、3O-A-2、3O-A-3、3O-A-4、4O-A-1、4O-A-2、4O-A-3、4O-A-4
【００４６】
（参考例２）トランス-1-[2-メチル-2-(トランス-4-ビニルシクロヘキシル)エチル]-2,3-ジフルオロ-4-エトキシベンゼンの合成
【化３２】
0004273746.tif 000029
【００４７】
（参考例１）において1-(ブロモメチル)-4-プロピル-2,3-ジフルオロベンゼンに換え、1-(ブロモメチル)-4-メトキシ-2,3-ジフルオロベンゼンを用いた他は同様にして、グリニヤール反応を行った後、酸化、ウィッティヒ反応、水添した後、蟻酸を加え加熱撹拌し、脱保護させた。冷却後、水を加え、分離したトルエン層を洗浄後、溶媒を溜去した。これをトルエン及びTHFの混合溶媒に溶解して冷却し、臭化メトキシメチルトリフェニルホスホニウムとt-ブトキシカリウムから調製したウィッティヒ反応剤を加えた。室温に戻し、水及びヘキサンを加え、ヘキサン層から不溶物を濾別後、水/メタノール混合溶媒で洗浄した。溶媒を溜去後、THFに溶解し、稀塩酸を加え、1時間加熱還流させた。冷却後水を加え、酢酸エチルで抽出した。溶媒を溜去後、エタノールに溶解し、20%水酸化ナトリウム水溶液を加え、室温で撹拌させた。水を加え、トルエンで抽出し、洗浄、乾燥した後、溶媒を溜去した。これをTHFに溶解し、ヨウ化エチルトリフェニルホスホニウムとt-ブトキシカリウムから調製したウィッティヒ反応剤を加えた。室温に戻し、水及びヘキサンを加え、ヘキサン層から不溶物を濾別後、水/メタノール混合溶媒で洗浄した。トルエンに溶解し、ベンゼンスルフィン酸ナトリウムおよび20% HCl加え激しく撹拌しながら加熱還流した後、室温まで冷却し、有機層を分取した。水、飽和炭酸水素ナトリウム水溶液、水、飽和食塩水それぞれ100 mLで順次洗浄し、無水硫酸ナトリウムにより脱水した。乾燥後、溶媒を溜去し、シリカゲルカラムクロマトグラフィー(トルエン)で精製した後、エタノールから2回再結晶を行い、トランス-1-[2-メチル-2-(トランス-4-ビニルシクロヘキシル)エチル]-2,3-ジフルオロ-4-エトキシベンゼンの結晶を得た。
1H-NMR（６０MHz、CDCl3）
σ0.9(6H), 1.2-1.6(8H), 2.8(4H),4.9(2H), 7.0-7.4(2H)
MS m/z 308 (M+)
【００４８】
同様にして以下の化合物を得る。
0d0-A-1、0d0-A-2、0d0-A-3、0d0-A-4、0d2-A-1、0d2-A-2、0d2-A-3、0d2-A-4、1d1-A-1、1d1-A-2、1d1-A-3、1d1-A-4、1d2-A-1、1d2-A-2、1d2-A-3、1d2-A-4、3d0-A-1、3d0-A-2、3d0-A-3、3d0-A-40d0-A-O1、0d0-A-O2、0d0-A-O3、0d0-A-O4、0d2-A-O1、0d2-A-O2、0d2-A-O3、0d2-A-O4、1d1-A-O1、1d1-A-O2、1d1-A-O3、1d1-A-O4、1d2-A-O1、1d2-A-O2、1d2-A-O3、1d2-A-O4、3d0-A-O1、3d0-A-O2、3d0-A-O3、3d0-A-O4
【００４９】
（参考例３）トランス-1-[2-メチル-2-(トランス-4-ビニルシクロヘキシル)エチル]-2,3-ジフルオロ-4-ビニルベンゼンの合成
【化３３】
0004273746.tif 000030
【００５０】
100 mLの反応容器（N2置換、マグネチックスターラー、温度計、ジムロート冷却器）中、アルコール体（（参考例２）の1-(ブロモメチル)-4-プロピル-2,3-ジフルオロベンゼンに換えて1-(ブロモメチル)-4-ビニル-2,3-ジフルオロベンゼンを用いることにより得られる。）22 gをTHF100 mL、二硫化炭素20 mLおよびヘキサメチルホスホリックトリアミド18 mLの混合溶媒に溶解し、水素化ナトリウム3.9 g、イミダゾール1.2 gとともに30時間加熱還流した後、ジメチル硫酸10 mL加え30分間加熱還流させた。酢酸10 mLを加えた後、水30 mLおよびトルエン50 mLを加え、有機相を分液し、有機相をさらに水30 mLで２回洗浄し、さらに飽和食塩水30 mLで洗浄後、無水硫酸ナトリウムで脱水乾燥させた。溶媒溜去後9 gのジチオカルボナートが得られた。
【００５１】
得られた全量を1 Lの反応容器（N2置換、マグネチックスターラー、温度計、ジムロート冷却器）トルエン200 mLに溶解し、12 g の(n-C4H9)3SnHをトルエン300 mLに溶解し滴下した。さらに4時間加熱還流した後、水300 mLを加え、有機相を分液し、有機相をさらに水200 mLで２回洗浄し、さらに飽和食塩水200 mLで洗浄後、無水硫酸ナトリウムで脱水乾燥させた。溶媒溜去後、シリカゲルカラムクロマトグラフィー（展開溶媒：ヘキサン）で精製し、さらにエタノールから再結晶させて3gのトランス-1-[2-メチル-2-(トランス-4-ビニルシクロヘキシル)エチル]-2,3-ジフルオロ-4-ビニルベンゼンの白色結晶を得た。
1H-NMR        （６０MHz、CDCl3）
σ0.9(3H),1.2(1H), 1.6(1H), 4.9(4H), 6.7(2H), 7.0-7.4(2H)
MS m/z 290 (M+)
【００５２】
同様にして以下の化合物を得る。
1-A-0d0、1-A-2d0、1-A-2d1、1-A-0d3、1-A-1d1、2-A-0d0、2-A-2d0、2-A-2d1、2-A-0d3、2-A-1d1、3-A-0d0、3-A-2d0、3-A-2d1、3-A-0d3、3-A-1d1、4-A-0d0、4-A-2d0、4-A-2d1、4-A-0d3、4-A-1d1、1O-A-0d0、1O-A-2d0、1O-A-2d1、1O-A-0d3、1O-A-1d1、2O-A-0d0、2O-A-2d0、2O-A-2d1、2O-A-0d3、2O-A-1d1、3O-A-0d0、3O-A-2d0、3O-A-2d1、3O-A-0d3、3O-A-1d1、4O-A-0d0、4O-A-2d0、4O-A-2d1、4O-A-0d3、4O-A-1d1、0d0-A-0d0、0d0-A-2d0、0d0-A-2d1、0d0-A-0d3、0d0-A-1d1、0d2-A-0d0、0d2-A-2d0、0d2-A-2d1、0d2-A-0d3、0d2-A-1d1、1d2-A-0d0、1d2-A-2d0、1d2-A-2d1、1d2-A-0d3、1d2-A-1d1、3d0-A-0d0、3d0-A-2d0、3d0-A-2d1、3d0-A-0d3、3d0-A-1d1、1d1-A-0d0、1d1-A-2d0、1d1-A-2d1、1d1-A-0d3、1d1-A-1d1
【００５３】
(実施例１、比較例１)
以下に示すネマチック液晶組成物(実施例１)
【化３４】
0004273746.tif 000031
【００５４】
を調製した。また、比較例1として以下の液晶組成物を調整した。
【化３５】
0004273746.tif 000032
【００５５】
これらの液晶組成物の諸特性を測定した結果を表1に示す。
【表１】
0004273746.tif 000033
【００５６】
表1に示すように、実施例１の液晶組成物は、特に低温側の広い温度範囲でネマチック相を示し、Δεの値は-2.8と大きな絶対値の負の値を示した。比較例1の組成物と比較すると、同等のTN-I、Δε、Δnを有するにもかかわらず、T-Nが低く液晶相温度範囲を広げていることが解る。
【００５７】
ここで作製した組成物を用いて、電圧保持率を測定したところ80℃で99%と高い値を示し、優れた表示特性を示す液晶表示装置を作成することができた。
【００５８】
(実施例２、比較例２)
以下に示すネマチック液晶組成物(実施例２)
【化３６】
0004273746.tif 000034
【００５９】
を調製した。また、比較例２として以下の液晶組成物を調整した。
【化３７】
0004273746.tif 000035
【００６０】
これらの液晶組成物の諸特性を測定した結果を表２に示す。
【表２】
0004273746.tif 000036
【００６１】
表2に示すように、実施例２の液晶組成物もまた、特に低温側の広い温度範囲でネマチック相を示し、Δεの値は-4.4と大きな絶対値の負の値を示した。また比較例２の組成物と同等のTN-I、Δε、Δnを有するにもかかわらず、T-Nが低く液晶相温度範囲を広げていることが解る
【００６２】
ここで作製した組成物を用いて、電圧保持率を測定したところ80℃で99%と高い値を示し、優れた表示特性を示す液晶表示装置を作成することができた。
【００６３】
【発明の効果】
本発明の、連結基として1,2-プロパンジイル基を有する化合物は、液晶組成物への添加によりΔεが負であってその絶対値を低下することなく液晶相下限温度を低減する効果を有する。これを用いたΔεが負の液晶組成物は、低温安定性に優れるため幅広い温度領域で使用可能であり、これを用いた液晶表示素子は優れた表示品位を有する。又、この液晶組成物は保持率に優れることから、アクティブマトリックス用の液晶組成物としても有用である。